FR 2748489 A1 19971114 FR 9606040 A 19960509 La présente invention est du domaine des techniques d'assemblage par collage et elle a pour objet un procédé visant à améliorer l'adhérence des élastomères silicones sur des surfaces fibreuses. On connaît les élastomères de silicone, particulièrement les élastomères silicones, dits "colle à froid", dont la polymérisation est catalysée par l'acide acétique qui se forme à partir d'anhydride acétique contenu dans le monomère, au contact de l'humidité de l'air; cette action de catalyse est si rapide qu'il se forme à la surface de l'élastomère une fine pellicule de polymère, dès qu'il est en présence de l'air atmosphérique, qui nuit à l'adhérence de l'élastomère sur la surface sur laquelle il est appliqué. Les Demandeurs, à la recherche de primaires d'enduction covenant pour des surfaces fibreuses telles que textiles multifilaments, ont découvert qu'un tissu imprégné d'une solution d'un polymère (caoutchouc, polychlorure de vinyle, polyméthacrylate de méthyle, etc.) dans un solvant (cette solution constituant elle-même une colle pour les matériaux correspondants) présentait une adhérence considérablement accrue pour l'élastomère, particulièrement lorsque l'imprégnation est récente et que le solvant n'est pas encore totalement évaporé. Le procédé de l'invention consiste à imprégner un tissu d'une solution d'un polymère (caoutchouc, polychlorure de vinyle, polyméthacrylate de méthyle, etc.) dans un solvant approprié (respectivement benzène, chlorure de méthylène, acétone), puis, avant que le solvant ne soit totalement évaporé, à appliquer la dite colle à froid. Une application intéressante du procédé réside dans l'assemblage d'un silicone réticulé à chaud ("caoutchouc" de silicone) et d'un tissu tel que de fibres de polyamide, polyester ou polypropylène; pour réaliser cet assemblage on procède de la façon suivante - on râpe la surface de la pièce de "caoutchouc de silicone, - on l'enduit d'une mince couche de "colle à froid" - dans le même temps on à enduit la partie à coller du tissu, d'une dissolution très liquide (10 parties de caoutchouc naturel dans 90 parties de benzène, ou mieux dans 50 parties de benzène plus 40 parties de cyclohéxane) - sans délai, on applique le tissu imprégné sur la face enduite du caoutchouc de silicone. - Après quelques heures de maintien des parties en application l'une contre l'autre on obtient un assemblage très supérieur à celui que n'aurait procuré que la seule colle à froid, même si le tissu avait été enduit d'un primaire d'adhérence. REVENDICA TIONS 1.-Procédé pour améliorer l'adhérence des élastomères silicones dits "colles à froid", sur des surfaces fibreuses telles que tissu. caractérisé en ce qu'il consiste à imprégner le tissu d'une solution d'un polymère soluble dans un solvant approprié, puis, avant que le solvant ne soit totalement évaporé, à appliquer la dite colle à froid sur ledit tissu imprégné.2.-Procédé selon la revendication 1, caractérisé en ce que le polymère soluble en solution est l'un des polymères du groupe comprenant le caoutchouc naturel, le polychlorure de vinyle, polyméthacrylate de méthyle, et le solvant est respectivement le benzène, le chlorure de méthylène, l'acétone; 3.-Application d'un selon la revendication 2, à l'assemblage d'un silicone réticulé à chaud et d'un tissu, caractérisé en ce que l'on procède de la façon suivante - on râpe la surface de la pièce de "caoutchouc de silicone, - on l'enduit d'une mince couche de "colle à froid" - dans le même temps on à enduit la partie à coller du tissu, d'une dissolution très liquide (10 parties de caoutchouc naturel dans 90 parties de benzène) - sans délai, on applique le tissu imprégné sur la face enduite du caoutchouc de silicone; - après quelques heures de maintien des parties, en application l'une contre l'autre on obtient un assemblage très supérieur à celui que n'aurait procuré que la seule colle à froid, même si le tissu avait été enduit d'un primaire d'adhérence.